(57)【特許請求の範囲】
【請求項１】
基布の表面に接着層を形成し、この接着層にパイルを植毛してなるフロックシートにおいて、上記基布を防炎処理し、該基布の表面に発泡組成物でもって接着層を形成し、この接着層にパイルを植毛してフロッキーとし、このフロッキーを再度防炎処理してなるフロックシートにおいて、
上記発泡組成物は、アクリル共重合体１００重量部に対し、含ハロゲン多価金属酸化物３０〜５０重量部、架橋剤２〜３重量部および発泡抑制剤４〜５重量部からなり、これを機械発泡させたものであることを特徴とするフロックシート。
【発明の詳細な説明】
【０００１】
【発明の属する技術分野】
この発明は防炎処理されたフロックシートに関する。
【０００２】
【従来の技術】
フロック処理された布帛（以下、フロックシートという）は、基布の表面にアクリル系接着剤を塗布した基布を走行させながら、上記接着剤塗布層の上方に、（＋）電極を備えた篩を配置し、その対向する基布の裏側に（−）電極を配置し、上記篩から微細裁断した繊維（以下パイルという）を篩い落としてパイルを上記接着剤の層に投錨して得られる。
【０００３】
【発明が解決しようとする課題】
上記のようにして得られるフロックシートは、基布の表面に接着剤を介して２５．４mm2 （ｉｎ2 ）当たり３０万本近いパイルが植毛されており、その構造から分かるように空気と接する面積が極めて大きく、火炎を近づけると瞬く間に燃え広がってしまう。
【０００４】
ところが、市販されているフロックシートを調べてみると防炎処理を施したものがなく、先行技術調査をした結果でも防炎対策が講じられたフロックシートは見当たらなかった。
【０００５】
上記状況に鑑みこの発明は、防炎処理を施したフロックシートを提供することを課題とする。
【０００６】
【課題を解決するための手段】
上記課題を解決するためにこの発明は、基布の表面に接着層を形成し、この接着層にパイルを植毛してなるフロックシートにおいて、上記基布を防炎処理し、該基布の表面に防炎配合の発泡組成物でもって接着層を形成し、この発泡接着層にパイルを植毛してフロッキーとし、このフロッキーを再度防炎処理してなる構成としたものである。
【０００７】
上記の如く構成することにより防炎機能を有するフロックシートの提供が可能となり、吸音特性が良いというフロックシートの利用範囲、例えばカーテン、吸音幕などに用途が拡張される。
【０００８】
上記防炎処理剤としては、燐を８３％含有する含窒素有機燐化合物が適しており、防炎処理は２４〜３０％水溶液に浸漬乾燥するものである。上記範囲に満たないときは防炎効果が得られず、上記範囲を越えるときは防炎効果が飽和するだけでなく、発泡接着層の基布に対する定着が不十分になるだけでなく、基布の強度を低下させる恐れがある。
【０００９】
上記発泡接着層を構成する防炎配合の組成物はアクリル共重合体１００重量部に対し、含ハロゲン多価金属酸化物３０〜５０重量部、架橋剤２〜３重量部および発泡抑制剤４〜５重量部からなり、これを１５０〜３００％に機械発泡させたものである。
【００１０】
上記配合において接着層形成用組成物において含ハロゲン多価金属酸化物が上記範囲に満たないときは防炎効果が得られず、上記範囲を越えるときは防炎効果が飽和するだけではなくパイルの植毛が不完全になる。
【００１１】
ここで、接着層を発泡させるのは経済性のみならず、発泡させることによって燃焼時の発生熱量を制御することができ、含窒素有機燐化合物および含ハロゲン多価金属酸化物の防炎効果を高める効果を得るためであり、上記発泡度の範囲に満たないときは防炎効果が期待できず、上記範囲を越えるときはパイルの植毛が不完全になる。
【００１２】
架橋剤は発泡接着層を適度の硬さに保ち起毛を確保するもので、上記範囲に満たないときは起毛の確保が不十分で、上記範囲を越えるときはしなやかさが欠けてくる。
【００１３】
また、上記防炎配合の発泡接着層に遮光剤または光蓄形蛍光顔料を添加して、遮光または、蛍光発光させることができる。遮光剤、光蓄形蛍光顔料の添加量は実験的の決められ、多すぎるときは基布に対する接着性やパイルの植毛性が損なわれ、少ないときは遮光・蛍光の所望の効果を得ることができない。
【００１４】
【発明の実施の形態】
次にこの発明の実施形態を図面とともに説明する。防炎フロックシート４は、綿、毛、ポリエステルなど公知の素材を基布１とし、この基布を１０ｍ／ｍｉｎの速さで繰り出し、水溶性防炎剤の水溶液に浸漬乾燥し、次いで、この基布の表面に表１の防炎配合の発泡組成物（２００％発泡）を塗布して発泡接着層２を形成し、次いで、この発泡接着層２に公知の手段で、パイルを植毛し、次いで、水溶性防炎剤の水溶液に浸漬し乾燥して得られる。なお、上記工程は一連の装置により連続して処理される。
【００１５】
ここで水溶性防炎剤は、含窒素有機燐化合物で大和化学社製フランＴＷＬＦ−７０（８３％燐酸、有効成分７０％以上）を使用したが、この他に次のような商品を採用することができる。
住友化学（株）製
スミセーフ  Ｐ（ポリ燐酸アンモニウム）
スミセーフ  ＰＭ（ポリ燐酸アミド）
大日本インキ化学工業（株）製
フレームガード  ５５１８（含リン、含窒素化合物）
フレームガード  ５５１８  Conc（含リン、含窒素化合物）
フレームガード  ５３１６  Ｓ（含リン、含窒素化合物）
【００１６】
【表１】
0004440436.tif 000002
【００１７】
ここで、表中の評価の欄の○印は良好を、×印は不良を、★印は「へたり」を、□印は硬いを表す。
樹脂▲１▼は、反応性アクリル共重合体である。
防炎剤▲２▼は、ハロゲン多価金属酸化物で、日本エヌエスシー社製ヨドゾールＡＣ−６５Ｗ、有効成分７０％以上）を使用したが、次に挙げる商品を採用することができる。
（株）鈴裕化学製
ピロマスター８３（デカブロ、Ｓｂ2 Ｏ3 ）
ブロモケム・ファーイースト（株）製
アンチモニウムブロマイド
丸菱油化工業（株）製
ノンネンＫＴ−６  （ハロゲン多価金属酸化物）
ノンネンＫＢ−１０（ハロゲン多価金属酸化物）
遮光剤▲３▼は、酸化チタンで、大日精化工業製ＥＰ−６７７を使用したが、他の同等品を採用することができる。
架橋剤▲４▼は、エチレンイミン誘導体で、ＰＣカサマツ社製フィクサーＣを使用したが、他の同等の商品を採用することができる。
発泡抑制剤▲５▼は、アンモニウムステアレートで、日本エヌエスシー社製ＹＣ−８１を使用したが、他の同等の商品を採用することができる。
ＳｒＡｌ2 Ｏ4 （アルミン酸ストロンチウム）▲６▼は、根本特殊化学（株）製（商品名Ｎ夜光）である。
【００１８】
表１から分かるように、実施例１〜４は全ての評価が良好である。また比較例１は防炎剤、架橋剤が不足しているので防炎効果、起毛の確保が不良で、へたりがみられる。
【００１９】
比較例２は防炎剤が多すぎて接着性能が低下し起毛の確保が不十分になり、接着層が基布からこぼれる現象が見られる。
【００２０】
比較例３は架橋剤が多すぎるため発泡接着層が硬くなり発泡抑制剤が少ないため発泡ムラがあって起毛の確保が不確実になっている。
【００２１】
なお、酸化チタンの添加量を多くすると基布に対する発泡接着層の密着度が低下するので実験的に添加量を決定すべきである。
【００２２】
【発明の効果】
以上説明したようにこの発明によれば、パイルを植毛するための防炎配合の接着層を発泡することにより、燃焼時の発熱量を大幅に制御し、さらにフロッキーに防炎機能を持たせることによる相乗効果により顕著な防炎効果が現れ、フロッキーの用途範囲を広げることが可能になった。また、遮光剤、光蓄形蛍光顔料の添加により遮光、蛍光発光の効果が得られる。
【図面の簡単な説明】
【図１】この発明に係るフロックシートの（ａ）斜視図、（ｂ）断面図
【符号の説明】
１  基布
２  接着層
３  起毛（パイル）
４  フロックシート
【図１】
0004440436.tif 000003